(57)【要約】【課題】粉末ろうを用いたろう付に際し、バインダ残渣によるろう付不良を防止する。【解決手段】Ｓｉ粉末、Ｚｎ含有フッ化物系フラックスおよびバインダを含むろう付用塗膜が表面に形成されたアルミニウム製部材を用いてろう付する際に、ろう付昇温時の２００〜４５０℃域での雰囲気中の酸素濃度を体積比で１０〜４０００ｐｐｍとする。前記Ｓｉ粉末が０．１〜５ｇ／ｍ２、Ｚｎ含有フッ化物系フラックスが２〜２０ｇ／ｍ２、バインダが０．１〜１０ｇ／ｍ２で含まれているのが望ましい。バインダがモノマーとして分解し、雰囲気中のろう付に影響しない適量の酸素で確実に燃焼して残渣が生じることなく良好なろう付がなされる。【選択図】なし【特許請求の範囲】
【請求項１】
Ｓｉ粉末、Ｚｎ含有フッ化物系フラックスおよびバインダを含むろう付用塗膜が表面に形成されたアルミニウム製部材を用いてろう付する際に、ろう付昇温時の２００〜４５０℃域での雰囲気中の酸素濃度が体積比で１０〜４０００ｐｐｍであることを特徴とするアルミニウム製部材のろう付方法。
【請求項２】
前記塗膜に、前記Ｓｉ粉末が０．１〜５ｇ／ｍ２、Ｚｎ含有フッ化物系フラックスが２〜２０ｇ／ｍ２、バインダが０．１〜１０ｇ／ｍ２で含まれていることを特徴とする請求項１記載のアルミニウム製部材のろう付方法。
【発明の詳細な説明】
【技術分野】
【０００１】
この発明は、好適にはアルミニウム熱交換器を構成するアルミニウム製部材のろう付方法に関するものである。
【背景技術】
【０００２】
ろう付によって製造されるアルミニウム熱交換器では、Ａｌ−Ｓｉ合金ろう材をクラッドしたブレージングシートに代えて、部材にベア材を用いてろう付に必要な部位にのみ粉末状のろうやフラックスを含有したろう付用塗膜を塗布してろう付する方法が提案されている（例えば特許文献１）。このように、ろう付用塗膜を用いてろう付される熱交換器は、ろう材を表面に張り合わせたブレージングシートからなる部材を用いてろう付する熱交換器に比べ、部材の薄肉化や調達のし易さに優れている。
【特許文献１】特開２００４−３３０２３３号公報
【発明の開示】
【発明が解決しようとする課題】
【０００３】
ところで、上記ろう付用塗膜は、部材に固着するためのバインダが含有されており、このバインダは、ろう付加熱時にフラックスの活性化前に分解蒸発しなければならない。この分解蒸発が不十分な場合、塗膜中やチューブ表面に残渣となり、ろう付不良の原因となることがある。また、バインダ残渣の発生を抑制するために添加量を低減すると、塗膜強度（密着性）が低下し、熱交換器の組付け工程で塗膜が剥離しろう付不良の原因となることがある。
【０００４】
本発明は、上記事情を背景としてなされたものであり、粉末ろうを用いてろう付する際に、ろう付不良の発生を防止して良好なろう付を可能にするアルミニウム製部材のろう付方法を提供することを目的とする。
【課題を解決するための手段】
【０００５】
すなわち、本発明のアルミニウム製部材のろう付方法のうち第１の本発明は、Ｓｉ粉末、Ｚｎ含有フッ化物系フラックスおよびバインダを含むろう付用塗膜が表面に形成されたアルミニウム製部材を用いてろう付する際に、ろう付昇温時の２００〜４５０℃域での雰囲気中の酸素濃度が体積比で１０〜４０００ｐｐｍであることを特徴とする。
【０００６】
第２の本発明のアルミニウム製部材のろう付方法は、前記第１の本発明において、前記塗膜に、前記Ｓｉ粉末が０．１〜５ｇ／ｍ２、Ｚｎ含有フッ化物系フラックスが２〜２０ｇ／ｍ２、バインダが０．１〜１０ｇ／ｍ２で含まれていることを特徴とする。
【０００７】
バインダとしてのアクリル樹脂等は、２００℃以上に加熱されると樹脂（ポリマー）がモノマーに分解し、炉内雰囲気中の酸素により燃焼して炭酸ガスとなる。モノマーの燃焼が不十分な場合、残渣としてバインダが塗膜中やチューブ表面に残り、ろう付性を阻害する原因となる。そのため、ろう付時の炉内雰囲気中には、モノマーが燃焼するための酸素が必要であることが分かった。また、モノマーが燃焼することで、バインダ分解蒸発後の炉内酸素濃度は低下し、ろう付性が向上する。
【０００８】
バインダモノマーを燃焼させるには、モノマーが燃焼する２００〜４５０℃の温度域において、炉内酸素濃度が体積比で１０〜４０００ｐｐｍであるのが適正である。１０ｐｐｍ未満では燃焼分解蒸発が不十分となる。一方、４０００ｐｐｍを越えると炉内雰囲気の酸素がバインダ分解蒸発（モノマー燃焼）により消費しきれないため、その後のろう付性を阻害する。なお、炉内雰囲気としては、真空雰囲気や不活性ガスなどの非酸化性雰囲気が代表的である。なお、同様の理由で、下限を１５ｐｐｍ、上限を２０００ｐｐｍとするのが望ましい。
【０００９】
上記体積比が定められている温度域は、バインダがモノマーに分解する温度域であり、上記温度域以外での酸素濃度は特に限定されない。ただし、上記温度域で酸素が消費されるため、上記温度域を越える温度では、上記酸素濃度の上限を超えないのが望ましい。
【００１０】
また、粉末ろうは、一般的にＡｌ−Ｓｉ合金が用いられるが、このような合金粉末は酸化し易いためにバインダの燃焼に使用するための酸素で酸化皮膜が増加しろう付性が低下する。そのため、粉末ろうはＡｌ−Ｓｉ合金粉末より酸化し難いＳｉ粉末が適しており、本発明では、このＳｉ粉末を用いている。
このＳｉ粉末の粒径が過大になると、著しいエロージョンが生じ、チューブの強度や耐食性が低下する問題がある。このため、Ｓｉ粉末の最大粒径は３０μｍ以下とするのが望ましい。
上記Ｓｉ粉末は、塗布量が少ないと十分なろう付性が得られず、一方、過剰に塗布すると未反応のＳｉ粉末が残渣となる。このため、Ｓｉ粉末の塗布量を０．１〜５ｇ／ｍ２とするのが望ましい。
【００１１】
また、ろう付用塗膜が塗布されているアルミニウム製部材は、アルミニウムまたはアルミニウム合金からなるために酸化し易く、バインダの燃焼に使用するための酸素で酸化皮膜が増加する。そのため、増加した酸化皮膜を破壊するために、より活性度の高いフラックスが必要となる。そのため、フラックスは一般的に使用されているフッ化物系フラックス（ＫＡｌＦ４など）より活性度の高いＺｎ含有フッ化物系フラックス、特にＫＺｎＦ３が適している。このＺｎ含有フッ化物系フラックスの塗布量が少ないと、Ｚｎ拡散層の形成が不十分になり、チューブなどのアルミニウム製部材の耐食性が低下する。一方、塗布量が過剰になると、フィレットのＺｎ濃縮が顕著になり、フィレットの耐食性が低下して、フィン脱落などの問題が発生する。このため、Ｚｎ含有フッ化物系フラックスの塗布量を２〜２０ｇ／ｍ２とするのが望ましい。
【００１２】
さらに、前記ろう付用塗膜には、上記Ｓｉ粉末やＺｎ含有フッ化物系フラックスをアルミニウム製部材に固定するためのバインダが含まれている。本発明としてはこのバインダの種別が特に限定されるものではなく、例えば、石油樹脂、マレイン酸樹脂、アクリル系樹脂などが用いられるが、特にはアクリル系樹脂が好適である。
該バインダの塗布量としては、０．１〜１０ｇ／ｍ２が望ましい。０．１ｇ／ｍ２未満では、バインダとしての作用が十分に得られず、一方、１０ｇ／ｍ２を越えると、分解蒸発しきれず残渣となりろう付性を低下させる。
【発明の効果】
【００１３】
以上、説明したように、本発明のアルミニウム製部材のろう付方法によれば、Ｓｉ粉末、Ｚｎ含有フッ化物系フラックスおよびバインダを含むろう付用塗膜が表面に形成されたアルミニウム製部材を用いてろう付する際に、ろう付昇温時の２００〜４５０℃域での雰囲気中の酸素濃度が体積比で１０〜４０００ｐｐｍであるので、バインダ残渣が生じることなく良好なろう付が可能になる。
【発明を実施するための最良の形態】
【００１４】
以下に、本発明の一実施形態を説明する。
適宜組成の純アルミニウムまたはアルミニウム合金を溶製し、適宜の均質加熱処理などを施して熱間押出によってチューブ形状に成形する。なお、アルミニウム製のチューブの製法は本発明としては特に限定されるものではなく、また、得られるチューブ形状も本発明としては特に限定されるものではない。該チューブの他に、適宜組成のフィン用純アルミニウムまたはアルミニウム合金を常法により溶製し、熱間圧延工程、冷間圧延工程などを経て波形形状のフィンとする。なお、フィンの製造方法は、本発明としては特に限定をされるものではなく、既知の製法を適宜採用することができる。
【００１５】
上記チューブの表面に、ろう付組成物を塗布してろう付用塗膜を形成する。ろう付組成物は、好適には、０．１〜５ｇ／ｍ２のＳｉ粉末（最大粒径３０μｍ以下）、２〜２０ｇ／ｍ２のＺｎ含有フッ化物系フラックスおよび０．１〜１０ｇ／ｍ２のアクリル系樹脂からなるバインダに、水、アルコールなどの適宜材料の溶剤を加えたものである。
【００１６】
このろう付組成物の塗布方法は特に限定されるものではなく、スプレー法、シャワー法、フローコーター法、ロールコータ法、刷毛塗り法、浸漬法などの適宜の方法によって行うことができ、本発明としては塗布方法が特に限定されるものではない。また、ろう付組成物の塗布領域は、チューブの全表面としてもよく、また、チューブの一部表面とするものであってもよく、要は、少なくともろう付に必要なチューブ表面領域に塗布されるものであればよい。上記塗布によって、チューブ表面にろう付用塗膜が形成される。
【００１７】
上記チューブとフィンとは、必要に応じて図示しないヘッダープレートなどとともに互いに組み付けられてろう付けに供される。ろう付けに際しては、不活性雰囲気、真空雰囲気などの適当な雰囲気で酸素濃度を調整しつつ適温に加熱して、ろう付用塗膜を溶解させる。この際に、２００〜４５０℃域のろう付昇温時には、雰囲気における酸素濃度が体積比で１０〜４０００ｐｐｍになるようにする。なお、チューブなどを組み付けた組み付け体の内部では、雰囲気置換が十分になされないことがあり、上記酸素濃度を満たさないものであっても良い。ただし、好適には、組み付け体内部においても上記酸素濃度を満たすのが望ましい。酸素濃度の調整は、不活性ガス雰囲気においては不活性ガスの投入量や酸素濃度を管理したガスを用いたり、真空雰囲気においては真空引きを制御するなどして行うことができる。
【００１８】
ろう付加熱において、雰囲気中の適度な酸素によってろう付用塗膜中のバインダは分解して徐々に蒸散する。ろう付の際の加熱温度としては５８０〜６２０℃が例示される。また、加熱保持時間としては１〜１０分が挙げられる。ただし、これら温度および加熱時間は例示であり、本発明としては特定の条件に限定されるものではない。
ろう付に際しては、チューブのマトリックスの一部が上記ろう付用塗膜と反応してろうとなって、部材同士が良好にろう付される。チューブ表面ではろう付けによってフラックス中のＺｎが拡散してチューブ内側よりも卑になる。
【００１９】
上記ろう付けに際し、フラックスは、被ろう付け材の表面酸化皮膜を除去し、ろう付け加熱中の酸化を防止し、さらにろうの広がり、ぬれを促進してろう付け性を向上させる。
上記ろう付けに際しては、Ｓｉ粉末やフラックス、バインダの残渣もなく、良好なろう付けがなされ、チューブとフィンとの間に十分なサイズのフィレットが形成される。また、該フィレットのサイズ増大化によって該フィレットへのＺｎ濃縮は抑制される。
得られた熱交換器は、チューブの表面に適度なＺｎ層が形成されて孔食が防止され、また、フィレットの腐食が抑制され、長期に亘ってチューブとフィンとが確実に接合されたままとなり、良好な熱交換性能が維持される。
なお、上記実施形態では、アルミニウム製部材をろう付して熱交換器を製造する例を好適例として説明した。ただし、本発明としては適用例が熱交換器に限定されるものではなく、他のろう付品の製造にも適用することが可能である。
【実施例１】
【００２０】
以下に、本発明の実施例を説明する。
常法により製造したＪＩＳ Ａ１０５０合金からなる押出チューブに、表１記載の構成でろう付用塗膜を塗布し、ＪＩＳ Ａ３００３合金ベアフィンと組付け６００℃×３ｍｉｎ保持のろう付熱処理を行った。なお、Ｓｉ粉末の最大粒径はいずれも３０μｍ以下となっている。この際に、ろう付温度２００〜４５０℃域での平均酸素濃度（体積比）をジルコニア式酸素濃度計により測定した。
また、ろう付後のフィン接合率（目標９５％以上）＝ろう付されたフィン長さ／フィン接合部長さ×１００の方法により測定し、ろう付性の評価を行い、その結果を表１に示した。
表１から明らかなように、本発明例では、概ね良好なフィン接合率が得られた。但し、ろう付用塗膜の塗布量が適切でないものでは、フィン接合率がやや低かったり、残渣が生じる問題があった。一方、比較例では、フィン接合率が相当低い結果となった。
【００２１】
【表１】
2010115662.tif 000002